(57)【特許請求の範囲】
【請求項１】
固体ＮＭＲを用いて１Ｈ  ＣＰＭＧ（Ｃａｒｒ−Ｐｕｒｃｅｌｌ−Ｍｅｉｂｏｏｍ−Ｇｉｌｌ）法により、シリカ及び変性ポリマーを含む未加硫ゴム組成物を測定した際に観測されるポリマー由来のピークのスピン−スピン緩和時間Ｔ２を測定し、該スピン−スピン緩和時間Ｔ２を測定することにより得られるＴ２緩和曲線（自由誘導減衰曲線）を緩和時間の異なる複数の成分に分割し、これらの成分のうち、スピン−スピン緩和時間Ｔ２が最も短い成分のスピン−スピン緩和時間Ｔ２ｓｈｏｒｔを、複数の温度で前記スピン−スピン緩和時間Ｔ２を測定することにより各温度において決定し、各温度において決定したＴ２ｓｈｏｒｔから算出したＴ２ｓｈｏｒｔの平均値に基づいて、シリカと変性ポリマーの界面結合の強さを定量化する方法。
【請求項２】
前記変性ポリマーが、ブタジエン成分を含む変性ポリマーであり、
前記ポリマー由来のピークが、固体ＮＭＲのパルス列１Ｈ  ＣＰＭＧ法、９０°パルス幅２μｓ以下、待ち時間１ｓ以上、積算回数１回以上、ＭＡＳ回転周波数１５ｋＨｚ以上の測定条件で前記未加硫ゴム組成物を測定した際に５．０ｐｐｍ付近に観測される１，４−ブタジエン成分由来のピークである請求項１記載のシリカと変性ポリマーの界面結合の強さを定量化する方法。
【請求項３】
前記固体ＮＭＲが６００ＭＨｚ固体ＮＭＲである請求項１又は２に記載のシリカと変性ポリマーの界面結合の強さを定量化する方法。
【発明の詳細な説明】
【技術分野】
【０００１】
本発明は、シリカと変性ポリマーの界面結合の強さを定量化する方法及びその方法を用いて適正化したゴム組成物、及びそれを用いた空気入りタイヤに関する。
【背景技術】
【０００２】
近年、タイヤ用などのゴム組成物へのシリカの配合が盛んに行われている。そして、シリカを配合したゴム組成物の低燃費性やウェットグリップ性能を更に向上させる目的で、シリカと相互作用するような変性基が導入された変性ポリマーを配合する試みも行われている（例えば、特許文献１）。
【０００３】
最近では、このような試みが盛んに行われるようになってきており、シリカと変性ポリマーを配合したゴム組成物の性能や品質の更なる向上のために、ゴム組成物中でのシリカと変性ポリマーの結合強さを直接測定し、変性ポリマーの結合強さを定量化できる手法が求められているが、このような手法は未だ開発されていない。
【０００４】
一方、カーボンブラックとポリマーの界面を評価する技術は知られている（例えば、非特許文献１）。この技術は、固体高分解能ＮＭＲを用いて、カーボンブラックを含むゴム組成物を測定した際に観測されるポリマー由来のピークのスピン−スピン緩和時間Ｔ２が最も短い成分のスピン−スピン緩和時間Ｔ２を観測することにより、カーボンブラックとポリマーの近接度を予測するものであった。しかし、この技術を、シリカを含むゴム組成物に応用する試みは行われていなかった。
【先行技術文献】
【特許文献】
【０００５】
【特許文献１】２０１０−１１１７５３号公報
【非特許文献】
【０００６】
【非特許文献１】Ｎ．Ｋ．Ｄｕｔｔａ  ｅｔ  ａｌ．  ＲＵＢＢＥＲ  ＣＨＥＭＩＳＴＲＹＡＮＤ  ＴＥＣＨＮＯＬＯＧＹ  ｖｏｌ．７４，２６０（２００１）
【発明の概要】
【発明が解決しようとする課題】
【０００７】
本発明は、前記課題を解決し、ゴム組成物中でのシリカと変性ポリマーの界面結合の強さを定量化する方法及びその方法を用いて適正化したゴム組成物、及びそれを用いた空気入りタイヤを提供することを目的とする。
【課題を解決するための手段】
【０００８】
本発明は、固体ＮＭＲを用いて１Ｈ  ＣＰＭＧ（Ｃａｒｒ−Ｐｕｒｃｅｌｌ−Ｍｅｉｂｏｏｍ−Ｇｉｌｌ）法により、シリカ及び変性ポリマーを含む未加硫ゴム組成物を測定した際に観測されるポリマー由来のピークのスピン−スピン緩和時間Ｔ２を測定し、スピン−スピン緩和時間Ｔ２が最も短い成分の観測結果に基づいて、シリカと変性ポリマーの界面結合の強さを定量化する方法に関する。
【０００９】
上記方法は、ポリマー由来のピークのスピン−スピン緩和時間Ｔ２を測定することにより得られるＴ２緩和曲線（自由誘導減衰曲線）を緩和時間の異なる複数の成分に分割し、これらの成分のうち、スピン−スピン緩和時間Ｔ２が最も短い成分のスピン−スピン緩和時間Ｔ２ｓｈｏｒｔに基づいて、シリカと変性ポリマーの界面結合の強さを定量化することが好ましい。
【００１０】
上記方法は、上記ポリマー由来のピークのスピン−スピン緩和時間Ｔ２を複数の温度で測定し、各温度におけるＴ２ｓｈｏｒｔから算出したＴ２ｓｈｏｒｔの平均値に基づいて、シリカと変性ポリマーの界面結合の強さを定量化することが好ましい。
【００１１】
上記変性ポリマーが、ブタジエン成分を含む変性ポリマーであり、上記ポリマー由来のピークが、固体ＮＭＲのパルス列１Ｈ  ＣＰＭＧ法、９０°パルス幅２μｓ以下、待ち時間１ｓ以上、積算回数１回以上、ＭＡＳ回転周波数１５ｋＨｚ以上の測定条件で上記未加硫ゴム組成物を測定した際に５．０ｐｐｍ付近に観測される１，４−ブタジエン成分由来のピークであることが好ましい。
【００１２】
上記固体ＮＭＲが６００ＭＨｚ固体ＮＭＲであることが好ましい。
【００１３】
本発明はまた、固体ＮＭＲのパルス列１Ｈ  ＣＰＭＧ（Ｃａｒｒ−Ｐｕｒｃｅｌｌ−Ｍｅｉｂｏｏｍ−Ｇｉｌｌ）法、９０°パルス幅２μｓ以下、待ち時間１ｓ以上、積算回数１回以上、ＭＡＳ回転周波数１５ｋＨｚ以上の測定条件で、ブタジエン成分を含む変性ポリマー並びにシリカを含む未加硫ゴム組成物を測定した際に５．０ｐｐｍ付近に観測される１，４−ブタジエン成分由来のピークのスピン−スピン緩和時間Ｔ２を７０℃、５０℃、３０℃で測定し、各温度におけるスピン−スピン緩和時間Ｔ２が最も短い成分のスピン−スピン緩和時間Ｔ２ｓｈｏｒｔから算出したＴ２ｓｈｏｒｔの平均値が１．７ｍｓ以上である上記未加硫ゴム組成物に含まれる上記変性ポリマーと、シリカと、シランカップリング剤とを配合したゴム組成物に関する。
【００１４】
上記未加硫ゴム組成物が、ゴム成分１００質量部に対して、シリカを５〜１２０質量部含むことが好ましい。
【００１５】
本発明はまた、上記ゴム組成物を用いて作製した部材を有する空気入りタイヤに関する。
【発明の効果】
【００１６】
本発明によれば、固体ＮＭＲを用いて１Ｈ  ＣＰＭＧ（Ｃａｒｒ−Ｐｕｒｃｅｌｌ−Ｍｅｉｂｏｏｍ−Ｇｉｌｌ）法により、シリカ及び変性ポリマーを含む未加硫ゴム組成物を測定した際に観測されるポリマー由来のピークのスピン−スピン緩和時間Ｔ２を測定し、スピン−スピン緩和時間Ｔ２が最も短い成分の観測結果に基づいて、シリカと変性ポリマーの界面結合の強さを定量化する方法であるので、ゴム組成物中でのシリカと変性ポリマーの界面結合の強さを定量化できる。
そして、この方法を用いて適正化したゴム組成物は、低燃費性に非常に優れ、該ゴム組成物をタイヤに用いることにより、低燃費性に優れた空気入りタイヤを提供することができる。
【図面の簡単な説明】
【００１７】
【図１】（ａ）は、１成分系の自由誘導減衰曲線の対数をとったグラフである。（ｂ）は、３成分系の自由誘導減衰曲線の対数をとったグラフである。
【図２】各未加硫ゴム組成物におけるシリカと変性ポリマーの界面結合の強さを定量的に示した図である。
【図３】実施例２で測定した１３Ｃ−ＮＭＲのスペクトルを示す図である。
【図４】シリカと変性ポリマーの界面結合の強さと、シランカップリング剤の反応量との関係を示す図である。
【発明を実施するための形態】
【００１８】
本発明のシリカと変性ポリマーの界面結合の強さを定量化する方法は、固体ＮＭＲを用いて１Ｈ  ＣＰＭＧ（Ｃａｒｒ−Ｐｕｒｃｅｌｌ−Ｍｅｉｂｏｏｍ−Ｇｉｌｌ）法により、シリカ及び変性ポリマーを含む未加硫ゴム組成物を測定した際に観測されるポリマー由来のピークのスピン−スピン緩和時間Ｔ２を測定し、スピン−スピン緩和時間Ｔ２が最も短い成分の観測結果に基づいて、シリカと変性ポリマーの界面結合の強さを定量化する方法である。
【００１９】
上述のように、カーボンブラックとポリマーの界面を評価する技術として、固体高分解能ＮＭＲを用いて、カーボンブラックを含むゴム組成物を測定した際に観測されるポリマー由来のピークのスピン−スピン緩和時間Ｔ２が最も短い成分のスピン−スピン緩和時間Ｔ２を観測することにより、カーボンブラックとポリマーの近接度を予測する技術が知られている。この場合、ポリマー由来のピークのスピン−スピン緩和時間Ｔ２が最も短い成分のスピン−スピン緩和時間Ｔ２は、カーボンブラックとポリマーの距離により決まると考えられている。一方、シリカの場合には、ポリマー由来のピークのスピン−スピン緩和時間Ｔ２が最も短い成分のスピン−スピン緩和時間Ｔ２は、ポリマーの分子運動により決まると考えられる。
【００２０】
そこで、本発明者らは、シリカ及び変性ポリマーを含む未加硫ゴム組成物を固体ＮＭＲにより測定した際に、ポリマーの分子運動が活発なら、シリカと変性ポリマーの界面結合は弱く、ポリマーの分子運動が不活発なら、シリカと変性ポリマーの界面は強く結合していると考え、上記未加硫ゴム組成物を固体ＮＭＲにより測定した際に観測されるポリマー由来のピークのスピン−スピン緩和時間Ｔ２を測定し、その中でスピン−スピン緩和時間Ｔ２が最も短い成分のスピン−スピン緩和時間Ｔ２を観測することで、シリカと変性ポリマーの界面結合の強さを定量化できると考え、本発明を完成させた。
【００２１】
一般的に、１Ｈ  スピン−スピン緩和時間Ｔ２の測定方法として、スピン・エコー法が知られている。スピン・エコー法は、パルス列がシンプルで測定が容易であるという利点があるが、スピン・エコー法で測定したスピン−スピン緩和時間Ｔ２の値は分子拡散の影響を受けてしまう。ゴム分子はミクロブラウン運動をしていることが知られており、たとえシリカ／変性ポリマー界面の分子運動がバルクゴムにより拘束されているとしても、測定結果の信頼性については疑問の余地がある。一方、本発明では、１Ｈ  ＣＰＭＧ（Ｃａｒｒ−Ｐｕｒｃｅｌｌ−Ｍｅｉｂｏｏｍ−Ｇｉｌｌ）法を採用したため、分子拡散の影響を排除でき、シリカと変性ポリマーの界面結合の強さを正確に定量化できる。なお、ＣＰＭＧ法（９０°−τ−（１８０°−２τ）ｎ−１８０°パルス法）についての詳細は、Ｈ．Ｙ．Ｃａｒｒ，Ｅ．Ｍ．Ｐｕｒｃｅｌｌ  Ｐｈｙｓ．Ｒｅｖ．９４，６３０（１９５４）やＳ．Ｍｅｉｂｏｏｍ，Ｄ．Ｇｉｌｌ  Ｒｅｖ．Ｓｃｉ．Ｉｎｓｔｒｕｍ．２９，６８８（１９５８）等に記載されている。
【００２２】
なお、本発明では、固体ＮＭＲを用いて未加硫ゴム組成物を分析する。これは、固体ＮＭＲを用いて加硫ゴム組成物を分析した場合、加硫ゴム組成物に含まれるポリマーは、加硫反応により拘束されているため、シリカと変性ポリマーの界面結合の強さを正確に評価できないおそれがあるためである。
【００２３】
また、未加硫ゴム組成物には、シランカップリング剤が含まれていないことが好ましい。未加硫ゴム組成物にシランカップリング剤が含まれていると、シランカップリング剤がシリカやポリマーと反応するため、シリカと変性ポリマーの界面結合の強さを正確に評価できないおそれがあるためである。
【００２４】
本発明において使用できる固体ＮＭＲとしては、固体高分解能１Ｈ−ＮＭＲであれば特に限定されないが、より優れた分解能が得られ、より正確に定量化できるという理由から、ＮＭＲの共鳴周波数は、好ましくは４００ＭＨｚ以上、より好ましくは５００ＭＨｚ以上、更に好ましくは６００ＭＨｚ以上である。本発明では、例えば、６００ＭＨｚ固体ＮＭＲを好適に使用できる。
【００２５】
固体ＮＭＲ（固体高分解能１Ｈ−ＮＭＲ）の測定条件は、例えば、以下のように設定できる。
（固体高分解能１Ｈ−ＮＭＲ測定条件）
装置              ６００ＭＨｚ固体高分解能ＮＭＲ（ＢＲＵＫＥＲ社製のＡｖａｎｃｅ  ＩＩＩ  ６００）
使用プローブ      ４ｍｍ  ＭＡＳ  ＢＢ  ＷＢ  ＷＶＴプローブ
共鳴周波数        ６００ＭＨｚ
ＭＡＳ回転周波数  １５ｋＨｚ（±１Ｈｚ）
測定モード        ＤＤ／ＭＡＳ
パルス列          １Ｈ  ＣＰＭＧ法
９０°パルス幅    ２μｓ
待ち時間          １ｓ
積算回数          １回
観測温度          ３４３、３２３、３１０Ｋ
外部基準物質      シリコーンゴム（化学シフト値は０．１２ｐｐｍ）
【００２６】
ＭＡＳ回転周波数は、１Ｈ同士の双極子相互作用を消失するという理由から、共鳴周波数６００ＭＨｚの場合、１５ｋＨｚ以上が好ましく、２０ｋＨｚ以上がより好ましい。また、ＭＡＳ回転周波数の上限は、特に限定されない。
【００２７】
また、９０°パルス幅は、（１）矩形パルスの不完全性の抑制と、（２）１Ｈ  Ｔ２緩和時間が短い領域を観測するという理由から、共鳴周波数６００ＭＨｚの場合、２μｓ以下が好ましく、１．５μｓ以下がより好ましい。また、９０°パルス幅の上限は、特に限定されない。
【００２８】
また、待ち時間は、１Ｈ  Ｔ１緩和時間の５倍以上という理由から、１〜１０Ｓが好ましく、３〜１０Ｓがより好ましい。
【００２９】
また、積算回数は、より正確に定量化できるという理由から、１回以上が好ましく、４回以上がより好ましく、８回以上が更に好ましい。
【００３０】
以下において、シリカと変性ポリマーの界面結合の強さを定量化する方法を具体的に説明する。上記測定条件で、固体ＮＭＲにより、シリカ及び変性ポリマーを含む未加硫ゴム組成物を分析すると、ＮＭＲスペクトルが得られ、このスペクトル中にポリマー由来のピークが検出される。
【００３１】
例えば、変性ポリマーが、変性スチレンブタジエンゴム（変性ＳＢＲ）や変性ブタジエンゴム（変性ＢＲ）のようなブタジエン成分を含む変性ポリマーの場合、上記測定条件（特に、固体ＮＭＲのパルス列１Ｈ  ＣＰＭＧ法、９０°パルス幅２μｓ以下、待ち時間１ｓ以上、積算回数１回以上、ＭＡＳ回転周波数１５ｋＨｚ以上の測定条件）では、１，４−ブタジエン成分由来のピークが５．０ｐｐｍ付近に観測される。
【００３２】
そして、このポリマー由来のピークのスピン−スピン緩和時間Ｔ２を測定することによりＴ２緩和曲線（自由誘導減衰（ＦＩＤ）曲線）が得られる。
【００３３】
測定物質が単一の分子運動性を有する１成分系のＦＩＤ曲線は、Ｍ＝Ｍ０ｅｘｐ（−ｔ／Ｔ２）（Ｍ：磁場の強さ（ＦＩＤ強度）、Ｍ０：ｔ＝０時の磁場の強さ、ｔ：時間）の式で表わされる。この式の対数をとると、図１（ａ）に示すような直線となり、ｌｎＭ＝ｌｎＭ０−（１／Ｔ２）ｔの式で表わされる。このようにＦＩＤを測定してＦＩＤ曲線を得ることによって、スピン−スピン緩和時間Ｔ２を求めることができる。
【００３４】
一方、ゴムは複数の分子運動性を有する要素を有する複数成分系であり、複数成分系の場合にはＦＩＤ曲線は複数の変曲点を有し、この変曲点を境にして複数の成分ｉ（ｉ＝１，２，３，…ｎ）に分けることができる。例えば３成分系のＦＩＤ曲線は、２点の変曲点により３成分に分けることができる。このＦＩＤ曲線の対数をとったものが図１（ｂ）であり、図１（ｂ）において点線は各成分のＦＩＤ曲線の対数を延長したものである。そして成分１のＦＩＤ曲線の対数はｌｎＭ＝ｌｎＭ０（１）−（１／Ｔ２（１））ｔ（Ｍ０（１）：成分１のＭ０、Ｔ２（１）：成分１のＴ２成分）
成分２のＦＩＤ曲線の対数はｌｎＭ＝ｌｎＭ０（２）−（１／Ｔ２（２））ｔ（Ｍ０（２）：成分２のＭ０、Ｔ２（２）：成分２のＴ２成分）
成分３のＦＩＤ曲線の対数はｌｎＭ＝ｌｎＭ０（３）−（１／Ｔ２（３））ｔ（Ｍ０（３）：成分３のＭ０、Ｔ２（３）：成分３のＴ２成分）
の式で表わされる。
【００３５】
このように、Ｔ２緩和曲線（自由誘導減衰曲線）を緩和時間の異なる複数の成分に分割し、これらの成分のうち、スピン−スピン緩和時間Ｔ２が最も短い成分のスピン−スピン緩和時間Ｔ２ｓｈｏｒｔを決定する。そして、決定したＴ２ｓｈｏｒｔに基づいて、シリカと変性ポリマーの界面結合の強さを定量化すればよい。例えば、決定したＴ２ｓｈｏｒｔを、シリカと変性ポリマーの界面結合の強さを示す相対値とすることにより、シリカと変性ポリマーの界面結合の強さを定量化できる。
【００３６】
また、本発明では、より正確に定量化できるという理由から、ポリマー由来のピークのスピン−スピン緩和時間Ｔ２を複数の温度で測定し、各温度におけるＴ２ｓｈｏｒｔを決定することが好ましい。そして、各温度において決定したＴ２ｓｈｏｒｔから、Ｔ２ｓｈｏｒｔの平均値を算出し、このＴ２ｓｈｏｒｔの平均値に基づいて、シリカと変性ポリマーの界面結合の強さを定量化することにより、より正確にシリカと変性ポリマーの界面結合の強さを定量化できる。例えば、決定したＴ２ｓｈｏｒｔの平均値を、シリカと変性ポリマーの界面結合の強さを示す相対値とすることにより、シリカと変性ポリマーの界面結合の強さをより正確に定量化できる。
【００３７】
この手法により、複数の未加硫ゴム組成物のＴ２ｓｈｏｒｔ（又はＴ２ｓｈｏｒｔの平均値）を決定し、この決定したＴ２ｓｈｏｒｔ（又はＴ２ｓｈｏｒｔの平均値）を比較することにより、各未加硫ゴム組成物に含まれる変性ポリマーが、シリカとの相互作用が強いポリマーであるのか、シリカとの相互作用が弱いポリマーであるのかを判断できる。
【００３８】
測定した未加硫ゴム組成物のＴ２ｓｈｏｒｔ（又はＴ２ｓｈｏｒｔの平均値）が小さい場合、ポリマーの分子運動が不活発であることを示し、シリカと変性ポリマーが、界面において強く結合していることを意味し、該未加硫ゴム組成物に含まれる変性ポリマーは、シリカとの相互作用が強いポリマーであることを意味する。一方、測定した未加硫ゴム組成物のＴ２ｓｈｏｒｔ（又はＴ２ｓｈｏｒｔの平均値）が大きい場合、ポリマーの分子運動が活発であることを示し、シリカと変性ポリマーが、界面において弱く結合していることを意味し、該未加硫ゴム組成物に含まれる変性ポリマーは、シリカとの相互作用が弱いポリマーであることを意味する。
【００３９】
以上の説明のように、本発明のシリカと変性ポリマーの界面結合の強さを定量化する方法により、シリカ及び変性ポリマーを含む未加硫ゴム組成物を測定して評価することにより、当該未加硫ゴム組成物に含まれる変性ポリマーが、シリカとの相互作用が強いポリマーであるのか、シリカとの相互作用が弱いポリマーであるのかを定量的に明らかにすることができる。そのため、例えば、良好な加工性と低燃費性を両立可能なゴム組成物の配合、混練条件、加硫条件等の最適条件を検討する際に、有効かつ重要な分析手法となる。また、シランカップリング剤を配合する場合には、一般的に高価なシランカップリング剤を効率よく反応させることができるゴム組成物の配合、混練条件、加硫条件等の最適条件を検討する際に、有効かつ重要な分析手法となる。
【００４０】
以下に、シランカップリング剤を効率よく反応させることができ、低燃費性に非常に優れたゴム組成物の配合を決定する（適正化する）手法について、変性ポリマーが変性スチレンブタジエンゴムの場合を例にして説明する。
【００４１】
固体ＮＭＲのパルス列１Ｈ  ＣＰＭＧ法、９０°パルス幅２μｓ以下、待ち時間１ｓ以上、積算回数１回以上、ＭＡＳ回転周波数１５ｋＨｚ以上の測定条件で、シリカ及び変性スチレンブタジエンゴムを含む未加硫ゴム組成物を分析すると、ＮＭＲスペクトルが得られる。そして、得られたスペクトル中にポリマー由来のピークである、１，４−ブタジエン成分由来のピークが５．０ｐｐｍ付近に検出される。
【００４２】
そして、この１，４−ブタジエン成分由来のピークのスピン−スピン緩和時間Ｔ２を７０℃、５０℃、３０℃で測定することにより、各温度におけるＴ２緩和曲線（自由誘導減衰（ＦＩＤ）曲線）が得られる。得られた各Ｔ２緩和曲線を、上述の方法により、緩和時間の異なる複数の成分に分割し、これらの成分のうち、スピン−スピン緩和時間Ｔ２が最も短い成分のスピン−スピン緩和時間Ｔ２ｓｈｏｒｔを各温度において決定する。そして、各温度において決定したＴ２ｓｈｏｒｔから、Ｔ２ｓｈｏｒｔの平均値を算出する。そして、算出したＴ２ｓｈｏｒｔの平均値を、シリカと変性ポリマーの界面結合の強さを示す相対値とする。
【００４３】
具体的には、算出したＴ２ｓｈｏｒｔの平均値が１．７ｍｓ以上（好ましくは２．０ｍｓ以上、より好ましくは２．５ｍｓ以上）である未加硫ゴム組成物に含まれる変性スチレンブタジエンゴムを、シリカとシランカップリング剤と共にゴム組成物に配合することにより、シランカップリング剤の反応率を向上できるため、ゴム組成物のｔａｎδを低くでき、低燃費性に優れたゴム組成物が得られる。このように、本発明のシリカと変性ポリマーの界面結合の強さを定量化する方法を用いてゴム組成物の配合を適正化することができ、低燃費性に優れたゴム組成物が得られる。
【００４４】
なお、この手法は、変性ポリマーが、変性スチレンブタジエンゴムの場合に限定されず、変性スチレンブタジエンゴム以外にも変性ブタジエンゴムのようなブタジエン成分を含む変性ポリマー全般に渡って適用することができる。さらに、着目するポリマー由来のピークを変性ポリマーの構成成分に応じて適宜変更することにより、ブタジエン成分を含まない変性ポリマーにおいても適用できる。
【００４５】
上記未加硫ゴム組成物に含まれる上記変性ポリマーとしては、シリカとの相互作用を有する変性ポリマー（特に、変性ジエン系ゴム）であれば特に限定されず、例えば、ジエン系ゴムの少なくとも一方の末端を、シリカと相互作用する官能基（好ましくは、窒素、酸素及びケイ素からなる群より選択される少なくとも１種の原子を含む官能基）を有する化合物（変性剤）で変性された末端変性ジエン系ゴムや、主鎖に上記官能基を有する主鎖変性ジエン系ゴムや、主鎖及び末端に上記官能基を有する主鎖末端変性ジエン系ゴム（例えば、主鎖に上記官能基を有し、少なくとも一方の末端を上記変性剤で変性された主鎖末端変性ジエン系ゴム）や、分子中に２個以上のエポキシ基を有する多官能化合物により変性（カップリング）され、水酸基やエポキシ基が導入された末端変性ジエン系ゴム等が挙げられる。
【００４６】
上記官能基としては、例えばアミノ基、アミド基、アルコキシシリル基、イソシアネート基、イミノ基、イミダゾール基、ウレア基、エーテル基、カルボニル基、オキシカルボニル基、スルフィド基、ジスルフィド基、スルホニル基、スルフィニル基、チオカルボニル基、アンモニウム基、イミド基、ヒドラゾ基、アゾ基、ジアゾ基、カルボキシル基、ニトリル基、ピリジル基、アルコキシ基、水酸基、オキシ基、エポキシ基等があげられる。なお、これらの官能基は、置換基を有していてもよい。なかでも、低燃費性、ウェットグリップ性能の向上効果が高いという理由から、アルコキシ基（好ましくは炭素数１〜６のアルコキシ基）、アミノ基（好ましくはアミノ基が有する水素原子が炭素数１〜６のアルキル基に置換されたアミノ基）、アルコキシシリル基（好ましくは炭素数１〜６のアルコキシシリル基）、水酸基、エポキシ基が好ましい。
【００４７】
上記官能基が導入されるジエン系ゴム（上記変性ジエン系ゴムの骨格を構成するポリマー）としては、天然ゴム（ＮＲ）、イソプレンゴム（ＩＲ）、ブタジエンゴム（ＢＲ）、スチレンブタジエンゴム（ＳＢＲ）、スチレンイソプレンブタジエンゴム（ＳＩＢＲ）、エチレンプロピレンジエンゴム（ＥＰＤＭ）、クロロプレンゴム（ＣＲ）、アクリロニトリルブタジエンゴム（ＮＢＲ）等が挙げられる。なかでも、ＩＲ、ＢＲ、ＳＢＲが好ましく、ＢＲ、ＳＢＲがより好ましい。
【００４８】
上記未加硫ゴム組成物における変性ポリマーの含有量は、特に限定されないが、シリカと変性ポリマーの界面結合の強さをより正確に評価できるという理由から、ゴム成分１００質量％中、好ましくは５０質量％以上、より好ましくは６０質量％以上、更に好ましくは７０質量％以上である。
【００４９】
変性ポリマー以外に上記未加硫ゴム組成物に配合できるゴム成分としては、例えば、上記ジエン系ゴムが挙げられる。これらは単独で用いてもよいし、２種以上を併用してもよい。
【００５０】
上記未加硫ゴム組成物に含まれるシリカとしては、特に限定されず、例えば、乾式法シリカ（無水ケイ酸）、湿式法シリカ（含水ケイ酸）、コロイダルシリカ等が挙げられる。上記未加硫ゴム組成物におけるシリカの含有量は、特に限定されないが、シリカと変性ポリマーの界面結合の強さをより正確に評価できるという理由から、ゴム成分１００質量部に対して、好ましくは５〜１２０質量部、より好ましくは３０〜９０質量部である。
【００５１】
上記未加硫ゴム組成物には、上記成分以外にも、ゴム組成物の製造に一般に使用される配合剤、例えば、オイル、ステアリン酸、酸化亜鉛、老化防止剤、ワックス、加硫剤、加硫促進剤などを適宜配合できる。しかし、シリカと変性ポリマーの界面結合の強さをより正確に評価できるという理由から、上記未加硫ゴム組成物には、変性ポリマーを含むゴム成分と、シリカのみを配合し、これら以外の成分を配合しないことが好ましい。特に、上述のように、シランカップリング剤は上記未加硫ゴム組成物に配合しないことが好ましい。
【００５２】
なお、上記未加硫ゴム組成物として、上記未加硫ゴム組成物をトルエン等有機溶剤に浸して作成したシリカゲルを使用してもよい。
【００５３】
一方、本発明のゴム組成物は、上述の方法により算出したＴ２ｓｈｏｒｔの平均値が１．７ｍｓ以上（好ましくは２．０ｍｓ以上、より好ましくは２．５ｍｓ以上）である未加硫ゴム組成物に含まれるブタジエン成分を含む変性ポリマーと、シリカと、シランカップリング剤とを含む。
【００５４】
ブタジエン成分を含む変性ポリマーとしては、上記変性ジエン系ゴムの骨格を構成するポリマーが、ＢＲ、ＳＢＲ、ＳＩＢＲ、ＮＢＲ等である変性ポリマーが挙げられる。なかでも、骨格を構成するポリマーがＢＲ、ＳＢＲであること、すなわち、上記変性ポリマーが変性スチレンブタジエンゴム、変性ブタジエンゴムであることが好ましい。
【００５５】
本発明のゴム組成物において、ブタジエン成分を含む変性ポリマーの含有量は、特に限定されないが、低燃費性に優れたゴム組成物が得られるという理由から、ゴム成分１００質量％中、好ましくは５０質量％以上、より好ましくは６０質量％以上、更に好ましくは７０質量％以上である。
【００５６】
本発明のゴム組成物において、ブタジエン成分を含む変性ポリマー以外に使用できるゴム成分としては、例えば、ブタジエン成分を含まない変性ポリマーや上記ジエン系ゴムが挙げられる。これらは単独で用いてもよいし、２種以上を併用してもよい。
【００５７】
シリカとしては、例えば、乾式法シリカ（無水シリカ）、湿式法シリカ（含水シリカ）などが挙げられる。シリカの含有量は、特に限定されないが、低燃費性に優れたゴム組成物が得られるという理由から、ゴム成分１００質量部に対して、好ましくは５〜１２０質量部、より好ましくは３０〜９０質量部である。
【００５８】
シランカップリング剤としては、ゴム工業において、従来からシリカと併用される任意のシランカップリング剤を使用することができ、例えば、ビス（３−トリエトキシシリルプロピル）ジスルフィド等のスルフィド系、３−メルカプトプロピルトリメトキシシランなどのメルカプト系、ビニルトリエトキシシランなどのビニル系、３−アミノプロピルトリエトキシシランなどのアミノ系、γ−グリシドキシプロピルトリエトキシシランのグリシドキシ系、３−ニトロプロピルトリメトキシシランなどのニトロ系、３−クロロプロピルトリメトキシシランなどのクロロ系等が挙げられる。なかでも、良好な低燃費性が得られるという理由から、メルカプト系シランカップリング剤が好ましい。
【００５９】
シランカップリング剤の含有量は、特に限定されないが、低燃費性に優れたゴム組成物が得られるという理由から、シリカ１００質量部に対して、好ましくは１〜２０質量部、より好ましくは４〜１２質量部である。
【００６０】
本発明では、補強用充填剤として、シリカ以外にも、カーボンブラック、炭酸カルシウム、水酸化アルミニウム、クレー、マイカ等を使用してもよい。補強用充填剤の合計含有量は、特に限定されないが、低燃費性に優れたゴム組成物が得られるという理由から、ゴム成分１００質量部に対して、好ましくは１０〜１５０質量部、より好ましくは３０〜９０質量部である。
【００６１】
本発明のゴム組成物には、前記成分以外にも、ゴム組成物の製造に一般に使用される配合剤、例えば、オイル、ステアリン酸、酸化亜鉛、老化防止剤、ワックス、加硫剤、加硫促進剤などを適宜配合できる。
【００６２】
本発明のゴム組成物の製造方法としては、公知の方法を用いることができ、例えば、前記各成分をオープンロール、バンバリーミキサー、密閉式混練機などのゴム混練装置を用いて混練し、その後加硫する方法などにより製造できる。
【００６３】
本発明のゴム組成物は、トレッド（キャップトレッド）、サイドウォールなどのタイヤ部材に好適に使用できる。
【００６４】
本発明の空気入りタイヤは、上記ゴム組成物を用いて通常の方法によって製造される。すなわち、必要に応じて各種添加剤を配合したゴム組成物を、未加硫の段階でタイヤ部材（特に、トレッド（キャップトレッド）、サイドウォール）の形状に合わせて押し出し加工し、タイヤ成型機上にて通常の方法にて成形し、他のタイヤ部材とともに貼り合わせ、未加硫タイヤを形成した後、加硫機中で加熱加圧してタイヤを製造できる。
【実施例】
【００６５】
実施例に基づいて、本発明を具体的に説明するが、本発明はこれらのみに限定されるものではない。
【００６６】
以下、実施例１で使用した各種薬品について、まとめて説明する。
変性ＳＢＲ１：住友化学（株）製のＳＥ０２０２
変性ＳＢＲ２：ＪＳＲ（株）製のＨＰＲ８５０
変性ＳＢＲ３：旭化成（株）製のＹ０３１
変性ＳＢＲ４：旭化成（株）製のＮ２０９
ＢＲ：ランクセス（株）製のＣＢ２４（Ｎｄ系触媒を用いて合成したＢＲ、シス含量：９６質量％、ビニル含量：０．７質量％、ＭＬ１＋４（１００℃）：４５、Ｍｗ／Ｍｎ：２．６９、Ｍｗ：５０万、Ｍｎ：１８．６万）
シリカ：エボニックデグッサ社製のウルトラジルＶＮ３
【００６７】
（実施例１）
ゴム成分（変性ＳＢＲ７０質量部、ＢＲ３０質量部）１００質量部に対して、シリカ７５質量部を混練り配合し、未加硫ゴム組成物を得た。なお、変性ＳＢＲとして、変性ＳＢＲ１〜４を用いて得られた未加硫ゴム組成物をそれぞれ未加硫ゴム組成物Ｖ、未加硫ゴム組成物Ａ、未加硫ゴム組成物Ｂ、未加硫ゴム組成物Ｃとした。
【００６８】
次に、下記の測定条件で、得られた未加硫ゴム組成物Ｖ、未加硫ゴム組成物Ａ、未加硫ゴム組成物Ｂ、未加硫ゴム組成物Ｃを分析すると、ＮＭＲスペクトルが得られた。得られたスペクトルを確認したところ、ポリマー由来のピークである、１，４−ブタジエン成分由来のピークが５．０ｐｐｍ付近に検出された。
（固体高分解能１Ｈ−ＮＭＲ測定条件）
装置              ６００ＭＨｚ固体高分解能ＮＭＲ（ＢＲＵＫＥＲ社製のＡｖａｎｃｅ  ＩＩＩ  ６００）
使用プローブ      ４ｍｍ  ＭＡＳ  ＢＢ  ＷＢ  ＷＶＴプローブ
共鳴周波数        ６００ＭＨｚ
ＭＡＳ回転周波数  １５ｋＨｚ（±１Ｈｚ）
測定モード        ＤＤ／ＭＡＳ
パルス列          １Ｈ  ＣＰＭＧ法
９０°パルス幅    ２μｓ
待ち時間          ３ｓ
積算回数          ４回
観測温度          ３４３、３２３、３１０Ｋ
外部基準物質      シリコーンゴム（化学シフト値は０．１２ｐｐｍ）
【００６９】
次に、この１，４−ブタジエン成分由来のピークのスピン−スピン緩和時間Ｔ２を７０℃、５０℃、３０℃で測定し、各温度におけるＴ２緩和曲線を得た。そして、得られた各Ｔ２緩和曲線を、上述の方法により、緩和時間の異なる複数の成分に分割し、これらの成分のうち、スピン−スピン緩和時間Ｔ２が最も短い成分のスピン−スピン緩和時間Ｔ２ｓｈｏｒｔを各温度において決定した。さらに、各温度において決定したＴ２ｓｈｏｒｔから、Ｔ２ｓｈｏｒｔの平均値を算出した。
【００７０】
算出したＴ２ｓｈｏｒｔの平均値を、各未加硫ゴム組成物におけるシリカと変性ポリマーの界面結合の強さを示す相対値として図２に示した。図２より、未加硫ゴム組成物に含まれる変性ＳＢＲの種類により、シリカと変性ポリマーの界面結合の強さが異なることが分かった。また、未加硫ゴム組成物Ｖ、未加硫ゴム組成物ＡのＴ２ｓｈｏｒｔの平均値が１．７ｍｓよりも大きかった。
【００７１】
次に、Ｔ２ｓｈｏｒｔの平均値が大きい未加硫ゴム組成物に含まれる変性スチレンブタジエンゴムを、シリカ、シランカップリング剤と共にゴム組成物に配合することにより、シランカップリング剤の反応率が高くなり、ゴム組成物のｔａｎδを低くできることを実施例２において示す。
【００７２】
以下、実施例２で使用した各種薬品について、まとめて説明する。
変性ＳＢＲ１：住友化学（株）製のＳＥ０２０２
変性ＳＢＲ２：ＪＳＲ（株）製のＨＰＲ８５０
変性ＳＢＲ３：旭化成（株）製のＹ０３１
変性ＳＢＲ４：旭化成（株）製のＮ２０９
ＮＲ：ＴＳＲ
ＢＲ：宇部興産（株）製のＢＲ７１０
シリカ：エボニックデグッサ社製のウルトラジルＶＮ３
シランカップリング剤：モメンティブ社製のＮＸＴ−Ｚ４５（メルカプト系シランカップリング剤）
ステアリン酸：日油（株）製の桐
酸化亜鉛：三井金属鉱業（株）製の酸化亜鉛２種
オイル：出光興産（株）製のＰＳ−３２
老化防止剤：大内新興化学工業（株）製のノクラック６Ｃ
ワックス：大内新興化学工業（株）製のサンノックワックス
硫黄：鶴見化学工業（株）製の５％オイル硫黄
加硫促進剤：大内新興化学工業（株）製のノクセラーＣＺ
【００７３】
（実施例２）
ゴム成分（ＮＲ２５質量部、ＢＲ３０質量部、変性ＳＢＲ４５質量部）１００質量部に対して、シリカ５０質量部、シランカップリング剤６質量部、ステアリン酸２．２質量部、酸化亜鉛３．３５質量部、オイル２８質量部、老化防止剤２質量部、及びワックス２．５質量部を混練り配合し、混練物を得た（ベース練り工程）。次に、この混練物に、硫黄１．５質量部及び加硫促進剤１．５質量部を混練り配合し、未加硫ゴム組成物を得た（仕上げ練り工程）。なお、変性ＳＢＲとして、変性ＳＢＲ１〜４を用いて得られた未加硫ゴム組成物をそれぞれ未加硫ゴム組成物Ｖ、未加硫ゴム組成物Ａ、未加硫ゴム組成物Ｂ、未加硫ゴム組成物Ｃとした。
【００７４】
未加硫ゴム組成物Ｖ、未加硫ゴム組成物Ａ、未加硫ゴム組成物Ｂ、未加硫ゴム組成物Ｃについて下記の条件で固体１３Ｃ−ＮＭＲを測定し、図３に示す１３Ｃ−ＮＭＲスペクトルを得た。なお、未加硫ゴム組成物Ｖ、未加硫ゴム組成物Ａ、未加硫ゴム組成物Ｂ、未加硫ゴム組成物Ｃは、アセトンで１２時間ソックスレー抽出を行った後、６０℃真空で１時間以上乾燥させてから測定を行った。
装置              Ｂｒｕｋｅｒ社製Ａｖａｎｃｅ４００
使用プローブ      Ｂｒｕｋｅｒ社製７ｍｍ  ＭＡＳ  ＢＢ  ＷＢ  ＷＶＴプローブ
共鳴周波数        ４００ＭＨｚ
ＭＡＳ回転周波数  ５ｋＨｚ（±１Ｈｚ）
測定モード        ＤＤ／ＭＡＳ
パルス列          プロトンデカップル付きハーンエコー法
９０°パルス幅    ４．５μ秒
待ち時間          ６秒
積算回数          １２０００回
観測温度          ３３３Ｋ
外部基準物質      アダマンタン（化学シフト値は２９．５ｐｐｍ）
【００７５】
図３に示す各１３Ｃ−ＮＭＲスペクトルにおいて、シランカップリング剤であるＮＸＴ−Ｚ４５由来のピークが検出されたが、ピーク強度に違いがあった。１３０．１ｐｐｍ付近で観測されたブタジエン部の二重結合炭素ピーク強度を２００としたときのＮＸＴ−Ｚ４５由来のピーク強度の値を算出し、図３に示した。該ピーク強度の値は、シランカップリング剤の反応量の指標となり、ピーク強度の値が大きいほど、シランカップリング剤の反応量が多いことを示す。
【００７６】
次に、未加硫ゴム組成物Ｖ、未加硫ゴム組成物Ａ、未加硫ゴム組成物Ｂ、未加硫ゴム組成物Ｃを１７０℃で２０分間プレス加硫して加硫ゴム組成物Ｖ、加硫ゴム組成物Ａ、加硫ゴム組成物Ｂ、加硫ゴム組成物Ｃを得た。得られた加硫ゴム組成物について、粘弾性スペクトロメーターＶＥＳ（（株）岩本製作所製）を用いて、温度６０℃、初期歪１０％、動歪２％、周波数１０Ｈｚの条件下で、ｔａｎδを測定した。ｔａｎδが小さいほど、低燃費性に優れることを示す。
【００７７】
次に、実施例１で測定したＴ２ｓｈｏｒｔの平均値と、実施例１でＴ２ｓｈｏｒｔを測定した未加硫ゴム組成物に含まれる変性ＳＢＲ１〜４とシリカ等とを配合したゴム組成物について実施例２で測定したＮＸＴ−Ｚ４５由来のピーク強度との関係を図４に示した。また、併せて、各加硫ゴム組成物のｔａｎδの測定結果も示した。
【００７８】
図４から、Ｔ２ｓｈｏｒｔの平均値が大きい（Ｔ２ｓｈｏｒｔの平均値が１．７ｍｓ以上である）未加硫ゴム組成物に含まれる変性スチレンブタジエンゴムを、シリカとシランカップリング剤と共にゴム組成物に配合することにより、シランカップリング剤の反応率が高くなり、ゴム組成物のｔａｎδを低くできることが分かった。
【図１】
0005603357.tif 000002
【図２】
0005603357.tif 000003
【図３】
0005603357.tif 000004
【図４】
0005603357.tif 000005